(57)【要約】【解決手段】（Ａ）平均組成式（１）ＲａＳｉＯ（４−ａ）／２　　　　　　　　　　（１）（式中、Ｒは一価炭化水素基。）で表されるオルガノポリシロキサン　　　　　　　　　　　　　　　　１００部（Ｂ）一般式（２）Ｒ１３ＳｉＯ１／２　　　　　　　　　　　　（２）（式中、Ｒ１は一価炭化水素基。）で表される構造単位とＳｉＯ４／２単位を含有し、モル比が（Ｒ１３ＳｉＯ１／２）／（ＳｉＯ４／２）＝０．５〜１．２であるオルガノポリシロキサン　５０〜２５０部（Ｃ）無機粉体又は有機樹脂粉体からなる基材粉体の表面に還元作用を有するケイ素系高分子層又はそれをセラミック化した層が形成され、メッキによる金属で被覆してなる導電性粉体（Ａ）（Ｂ）成分の合計１００部に対して３〜３００部（Ｄ）架橋剤を含有する導電性シリコーン粘着剤組成物。【効果】本発明の組成物によれば、シリコーンゴム等に対する良好な接着性を有し、安定な導電性と粘着性を有する硬化物となる導電性シリコーン粘着剤組成物を得ることができる。【選択図】　　　なし【特許請求の範囲】
【請求項１】
（Ａ）下記平均組成式（１）
ＲａＳｉＯ（４−ａ）／２　　　　　　　　　　（１）
（式中、Ｒは同一又は異種の置換もしくは非置換の炭素数１〜１０の一価炭化水素基、ａは１．９５〜２．０５の正数である。）
で表されるオルガノポリシロキサン　　　　　　　　　　　　　　１００重量部
（Ｂ）下記一般式（２）
Ｒ１３ＳｉＯ１／２　　　　　　　　　　　　（２）
（式中、Ｒ１は同一又は異種の水酸基又は置換もしくは非置換の炭素数１〜１０の一価炭化水素基である。）
で表される構造単位とＳｉＯ４／２単位を含有し、これらのモル比が（Ｒ１３ＳｉＯ１／２）／（ＳｉＯ４／２）＝０．５〜１．２であるオルガノポリシロキサン　　　　５０〜２５０重量部
（Ｃ）無機粉体又は有機樹脂粉体からなる基材粉体の表面に還元作用を有するケイ素系高分子層又はその一部もしくは全部をセラミック化した層が形成され、この層の表面上をメッキによる金属で被覆してなる導電性粉体
（Ａ）成分と（Ｂ）成分の合計量１００重量部に対して３〜３００重量部
（Ｄ）架橋剤　　　　　　　　　　　　　　　　　　（Ａ）成分を硬化し得る量を含有する導電性シリコーン粘着剤組成物。
【請求項２】
（Ｃ）成分の導電性粉体が、基材粉体が比重が３．５以下の無機粉体であり、さらに最表面を貴金属で被覆してなる導電性粉体であることを特徴とする請求項１記載の導電性シリコーン粘着剤組成物。
【請求項３】
貴金属が、銀、金、パラジウム、白金からなる群から選ばれる貴金属であることを特徴とする請求項２に記載の導電性シリコーン粘着剤組成物。
【請求項４】
（Ｄ）成分の架橋剤が、１分子中にケイ素原子に結合した水素原子を少なくとも２個含有するオルガノハイドロジェンポリシロキサンと白金系触媒、又は有機過酸化物であることを特徴とする請求項１〜３のいずれか１項記載の導電性シリコーン粘着剤組成物。
【発明の詳細な説明】
【０００１】
【発明の属する技術分野】
本発明は、良好な接着性を有し、安定な導電性と粘着性、特にシリコーンゴムを使用する高温の環境下で、シリコーンゴムに対する密着性と導電性を有する硬化物となり、高信頼性の電子材料用に使用できる導電性シリコーン粘着剤組成物に関する。
【０００２】
【従来の技術】
従来の導電性粘着剤は、アクリル系樹脂又はアクリル樹脂とロジンとのブレンド物あるいは天然ゴムやブチルゴム等を粘着剤成分として、これに銅粉のような導電性粉体を混合した組成物を用いていた。これらの導電性粘着剤は、１００℃以下という比較的低い温度範囲で架橋できるので、金属箔等の導電性支持体に直接塗付し、導電性支持体と一緒に加熱して導電性粘着層を架橋し、導電性粘着剤付き導電性テープを作製している。したがって、これら従来の導電性粘着剤は、使用可能温度領域が８０〜１２０℃までで、これ以上の高温度下では、粘着層が軟化して粘着力が著しく低下するため、このような高温下での使用は不可能であった。
【０００３】
一方、はんだ付けのできない金属にケーブルを接合する場合、導電性粘着剤付き金属箔テープを金属の面に貼付け、それにケーブルをはんだ付けして接地等の加工をすることがあるが、従来の粘着剤は、はんだの高温に耐えられずに、テープの粘着層が軟化して、テープの位置がずれたり、取り付けてある部品が脱落したり、テープごと剥がれて接地処理等ができないという問題があった。また、最近は、高導電性で耐熱性のあるゴムコネクタが使用されるようになってきており、こうしたゴムコネクタへ応用できる耐熱性のある導電性粘着剤の開発が望まれていた。
【０００４】
かかる問題を解消するため、粘着剤として耐熱性を有する樹脂、例えばポリシロキサンを採用することが試みられている。シリコーン粘着剤としては、Ｍｅ３ＳｉＯ１／２単位及びＳｉＯ４／２単位を有するポリシロキサンいわゆるＭＱレジンとジメチルシリコーン生ゴム、あるいはこの縮合物からなるシリコーン粘着剤が知られている。この粘着剤は、通常接着力や凝集力を高めるために１５０〜１８０℃といった高温で過酸化物による架橋が行われている。また、アルケニル基含有オルガノポリシロキサン、ＭＱレジン及びＳｉ−Ｈ基含有ポリシロキサンからなる低温硬化性付加型シリコーン粘着剤が提案された（特許文献１参照）。
【０００５】
しかしながら、こうしたシリコーン系粘着剤に金属粉を導電粉体として混合した導電性粘着剤組成物は、比重の高い導電性粉体を多量に配合しなければ十分な導電性を発現しないという欠点があり、この比重差からシリコーン成分と導電粉が分離し、必然的に導電性が悪く、粘度が高く作業性の悪いものであるという欠点があった。これに対して、有機溶剤で希釈して、組成物自体の粘度上昇を抑え、安定した加工性を有するシリコーン系粘着剤組成物とする方法が提案されている（特許文献２参照）とはいうものの、導電粉の沈降や分散不良のため、導電性が不安定になるという問題は未だに解決されているとはいえなかった。
【０００６】
さらに、シリコーン系粘着剤組成物に金属粉を導電粉体として混合した導電性粘着剤は、導電性を付与・発現させる導電性粉体にも問題が存在していた。例えば、シリコーン樹脂の耐熱性は、空気中で２００℃以上あるにもかかわらず、そうした温度での粘着剤の導電特性は、明らかに時間の経過とともに低下している。つまり、シリコーン樹脂が２００℃以上の環境温度領域で安定であるにもかかわらず、こうした温度領域で安定した導電性を示さないという問題点があった。この原因は、導電性粉体を、熱により酸化し易い銅やニッケル等の金属粉としていたためであり、これらを高温雰囲気下におくと、金属粉等の導電性粉体がこの熱により酸化して、変色したり、導電性が低下するといった弊害が現れたものであった。高信頼性の電子材料用の導電性シリコーンゴムコネクタの固定保持用として、導電性粘着剤を用いる場合、こうした高温で保持したときの導電性の安定化を改善する必要があった。
【０００７】
一方、特許文献３、４には、各種導電性粉体として金属粉と金属被覆粉体が開示されている。しかし、金属粉として金や白金等の貴金属は、高い耐熱性と導電性の両立が可能であるが、極めて高価である点と比重が高く、時間がたつと沈降してしまうという問題点があり、商業的には全く使用できていない。一方、極めて高い導電性が要求される分野では銀が、それ以外の分野では銅やニッケルが用いられることが多い。しかし、銅やニッケル粉は安価であるが、加熱される条件で使用されると、空気中の酸素や水分の影響により粉体表面に酸化膜を形成して導電性を悪化させるという問題点がある。そこで、通常は酸化されがたく導電性が高い銀粉、あるいは銅の表面を銀で被覆した金属粉等が、導電性粉体として使用されているが、こうした銀等もやはり比重が高く、時間がたつと沈降してしまうという欠点があり、十分満足できるものではなかった。
【０００８】
金属被覆粉体としては、核となる粉体として低比重の粉体を選ぶことで、低い比重と導電性の両立が可能である。しかし、核となる粉体とそれを覆っている金属の間の密着性が極めて不充分であるため、とりわけ高温に曝された場合に核となる粉体から金属が剥離するという問題点があり、高信頼性を要求される電子材料用の導電性粘着剤に、実際には全く使用されていなかった。
【０００９】
本発明者は、無機粉体又は有機樹脂粉体からなる基材粉体の表面を還元作用を有するケイ素系高分子で処理し、この上を無電解メッキによる金属で被覆された導電性粉体は、核となる粉体とそれを覆っている金属の間の密着性が極めて向上し、とりわけ高温に曝された場合に核となる粉体から金属が剥離するという問題がなくなるため、高信頼性を要求されるシリコーンゴム用の導電性粉体として使用できることを開示しているが、これは今まで粘着剤には使用されていなかった。
【００１０】
【特許文献１】
特開昭６３−２２８８６号公報
【特許文献２】
特開平１−２８７１６９号公報
【特許文献３】
特許第２９２８９４４号公報
【特許文献４】
特開２００１−１４６５７８号公報
【特許文献５】
特開２００２−１６７５１２号公報
【００１１】
【発明が解決しようとする課題】
本発明は上記事情に鑑みなされたもので、シリコーンゴム等に対する良好な接着性を有し、シリコーンゴムの使用する温度領域で安定な導電性と粘着性を有する導電性シリコーン粘着剤組成物を提供することを目的とする。
【００１２】
【課題を解決するための手段及び発明の実施の形態】
本発明者は、上記目的を達成するため鋭意検討した結果、オルガノポリシロキサンといわゆるＭＱレジンとを必須成分とするオルガノポリシロキサンのシリコーン組成物に特定の導電性粉体を分散させてなるシリコーン粘着剤組成物を用いることが有効であることを知見した。即ち、導電性粉体を、基材粉体の表面を還元作用を有するケイ素系高分子で処理し、この上をメッキによる金属で被覆した導電性粉体で、特に基材粉体の比重が３．５以下で、導電性粉体の最表面の金属として耐酸化性の貴金属を使用することにより、導電性粉体が粘着成分と分離せず、このシリコーン粘着剤組成物を高温中に置いた後でも、導電率の安定性が著しく向上し、シリコーンゴムの使用可能な環境温度領域において、良好な粘着特性を保持できることを知見し、本発明をなすに至ったものである。
【００１３】
従って、本発明は
（Ａ）下記平均組成式（１）
ＲａＳｉＯ（４−ａ）／２　　　　　　　　　　（１）
（式中、Ｒは同一又は異種の置換もしくは非置換の炭素数１〜１０の一価炭化水素基、ａは１．９５〜２．０５の正数である。）
で表されるオルガノポリシロキサン　　　　　　　　　　　　　　１００重量部
（Ｂ）下記一般式（２）
Ｒ１３ＳｉＯ１／２　　　　　　　　　　　　（２）
（式中、Ｒ１は同一又は異種の水酸基又は置換もしくは非置換の炭素数１〜１０の一価炭化水素基である。）
で表される構造単位とＳｉＯ４／２単位を含有し、これらのモル比が（Ｒ１３ＳｉＯ１／２）／（ＳｉＯ４／２）＝０．５〜１．２であるオルガノポリシロキサン　　　　５０〜２５０重量部
（Ｃ）無機粉体又は有機樹脂粉体からなる基材粉体の表面に還元作用を有するケイ素系高分子層又はその一部もしくは全部をセラミック化した層が形成され、この層の表面上をメッキによる金属で被覆してなる導電性粉体
（Ａ）成分と（Ｂ）成分の合計量１００重量部に対して３〜３００重量部
（Ｄ）架橋剤　　　　　　　　　　　　　　　　　　（Ａ）成分を硬化し得る量含有する導電性シリコーン粘着剤組成物を提供する。
【００１４】
以下、本発明につきさらに詳しく説明する。
本発明の（Ａ）成分は、下記平均組成式（１）
ＲａＳｉＯ（４−ａ）／２　　　　　　　　　　（１）
（式中、Ｒは同一又は異種の置換もしくは非置換の炭素数１〜１０の一価炭化水素基、ａは１．９５〜２．０５の正数である。）
で表されるオルガノポリシロキサンであり、本発明の組成物の主剤であって強度に大きな影響を与えるものである。
【００１５】
Ｒは同一又は異種の置換もしくは非置換の炭素数１〜１０、好ましくは１〜８の一価炭化水素基であるが、このような一価炭化水素基としては、メチル基、エチル基、プロピル基、ブチル基、ヘキシル基、オクチル基等のアルキル基、シクロヘキシル基等のシクロアルキル基、ビニル基、アリル基、プロペニル基、ブテニル基、ヘキセニル基等のアルケニル基、フェニル基、トリル基、キシリル等のアリール基、ベンジル基、フェネチル基等のアラルキル基等や、これらの基の炭素原子に結合した水素原子の一部又は全部をハロゲン原子、シアノ基等で置換した３−クロロプロピル基，３，３，３−トリフロロプロピル基等のハロ置換アルキル基等の一価炭化水素基が例示され、特にメチル基、フェニル基が好ましい。また、ａは１．９５〜２．０５の正数である。
【００１６】
後述する架橋剤が、オルガノハイドロジェンポリシロキサンと白金系触媒を用いる場合は、Ｒは脂肪族不飽和基（アルケニル基）を、特に２個以上有していることが必要であるが、Ｒ中の脂肪族不飽和基の含有量は０．０１〜１０．０モル％、特に０．０２５〜５．０モル％であることが好ましい。具体的なアルケニル基としては、ビニル基、アリル基、ブテニル基、ペンテニル基、ヘキセニル基、ヘプテニル基が例示され、この中でビニル基が好ましい。アルケニル基の結合位置は特に限定されず、分子鎖末端、分子鎖側鎖又は分子鎖末端と分子鎖側鎖両方でもよい。
【００１７】
脂肪族不飽和基（アルケニル基）を少なくとも２個有している（Ａ）成分のオルガノポリシロキサンとしては、分子鎖両末端トリメチルシロキシ基封鎖ジメチルシロキサン・メチルビニルシロキサン共重合体、分子鎖両末端トリメチルシロキシ基封鎖メチルビニルポリシロキサン、分子鎖両末端トリメチルシロキシ基封鎖メチルビニルシロキサン・ジフェニルシロキサン共重合体、分子鎖両末端トリメチルシロキシ基封鎖ジメチルシロキサン・メチルビニルシロキサン・ジフェニルシロキサン共重合体、分子鎖両末端ジメチルビニルシロキシ基封鎖ジメチルポリシロキサン、分子鎖両末端ジメチルビニルシロキシ基封鎖メチルビニルポリシロキサン、分子鎖両末端ジメチルビニルシロキシ基封鎖メチルフェニルポリシロキサン、分子鎖両末端ジメチルビニルシロキシ基封鎖ジメチルシロキサン・メチルビニルシロキサン共重合体、分子鎖両末端ジメチルビニルシロキシ基封鎖ジメチルシロキサン・メチルフェニルシロキサン共重合体、分子鎖両末端ジメチルビニルシロキシ基封鎖ジメチルシロキサン・ジフェニルシロキサン共重合体、分子鎖両末端シラノール基封鎖ジメチルシロキサン・メチルビニルシロキサン共重合体、分子鎖両末端シラノール基封鎖ジメチルシロキサン・ジフェニルシロキサン共重合体、分子鎖両末端シラノール基封鎖メチルビニルポリシロキサン、分子鎖両末端シラノール基封鎖ジメチルシロキサン・メチルビニルシロキサン・メチルフェニルシロキサン共重合体が例示される。
【００１８】
架橋剤が、有機過酸化物である場合は、上記と同様のアルケニル基を含有するオルガノポリシロキサンに加え、脂肪族不飽和基（アルケニル基）を含まないオルガノポリシロキサンが例示され、具体的には、分子鎖両末端トリメチルシロキシ基封鎖ジメチルシロキサン、分子鎖両末端トリメチルシロキシ基封鎖ジメチルシロキサン・ジフェニルシロキサン共重合体、分子鎖両末端シラノール基封鎖ジメチルシロキサン、分子鎖両末端シラノール基封鎖メチルフェニルポリシロキサン、分子鎖両末端シラノール基封鎖ジメチルシロキサン・ジフェニルシロキサン共重合体が例示される。
【００１９】
（Ａ）成分のオルガノポリシロキサンの分子構造は、直鎖状又は一部分岐を有する直鎖状が好ましい。なお、（Ａ）成分のオルガノポリシロキサンは、１種を単独で又は重合度や分子構造の異なる２種以上を混合して用いてもよい。
【００２０】
（Ａ）成分のオルガノポリシロキサンの重合度は、ＲａＳｉＯ（４−ａ）／２単位として１００以上が好ましく、特に２００〜１００，０００が好ましい。重合度が１００未満では粘着特性が悪く、本発明の目的を達しえない場合がある。
【００２１】
（Ａ）成分のオルガノポリシロキサンの粘度としては、２，０００センチポイズ以上が好ましく、特に１万センチポイズ以上が好ましい。具体的には通常シリコーン生ゴムと呼ばれる形態のオルガノポリシロキサンが好ましい。
【００２２】
本発明の（Ｂ）成分は、下記一般式（２）
Ｒ１３ＳｉＯ１／２　　　　　　　　　　　　　　　　　（２）
（式中、Ｒ１は同一又は異種の水酸基又は置換もしくは非置換の炭素数１〜１０の一価炭化水素基である。）
で表される構造単位とＳｉＯ４／２単位を含有し、これらのモル比が（Ｒ１３ＳｉＯ１／２）／（ＳｉＯ４／２）＝０．５〜１．２であるオルガノポリシロキサンであり、粘着性を付与する成分であって、通常ＭＱレジンと称されるものである。
【００２３】
Ｒ１は同一又は異種の水酸基又は置換もしくは非置換の炭素数１〜１０の一価炭化水素基である。水酸基（シラノール基）は一価の炭化水素基と併存することが好ましい。一価の炭化水素基としては、上記Ｒで例示したものが挙げられるが、１分子中のＲ１は全て同一でも、また異なるものがあってもよいが、メチル基とビニル基が好ましく、特に全Ｒ１中の９５モル％以上がメチル基であることが好ましい。
【００２４】
Ｒ１３ＳｉＯ１／２単位とＳｉＯ４／２単位のモル比は（Ｒ１３ＳｉＯ１／２）／（ＳｉＯ４／２）＝０．５〜１．２であり、特に０．６５〜０．９５が好ましい。この比が０．５未満では粘着力、タックが低下する場合があり、１．２を超えると凝集力が低下する場合がある。
【００２５】
（Ｂ）成分としては、所望により本発明の粘着特性を損なわない範囲でＲ１２ＳｉＯ２／２及びＲ１ＳｉＯ３／２単位を含有してもよい。また、（Ｂ）成分のオルガノポリシロキサンは、１種を単独で又は２種以上を混合して用いてもよい。
【００２６】
（Ｂ）成分の配合量は、（Ａ）成分１００部（重量部、以下同様）に対し、（Ｂ）成分５０〜２５０部であり、特に１００〜２００部が好ましい。
【００２７】
（Ｃ）成分は、無機粉体又は有機樹脂粉体からなる基材粉体の表面に還元作用を有するケイ素系高分子層又はその一部又は全部をセラミック化した層が形成され、この層の表面上をメッキによる金属で被覆してなる導電性粉体であり、導電性を付与する成分である。低比重、高耐熱性、高伝導性の金属被覆粉体を導電性粉体として用いることで高安定性となるため、高信頼性の電子材料用途に使用できる。
【００２８】
核となる基材粉体としては、無機粉体又は有機樹脂粉体からなる基材粉体が選ばれるが、２００℃以上の耐熱性を有するものが好ましい。
【００２９】
基材粉体の形状は球状、棒状、針状、中空状その他不定形状であってもよく、外観上粒状又は粉状として扱われるものすべてを用いることができるが、分散性の点とコストを最小にする必要性から、表面の貴金属等を最小量にできる球状が好ましい。
【００３０】
基材粉体の平均粒径は、０．１〜５００μｍ、より好ましくは１〜１００μｍである。０．１μｍ未満では、比表面積が高くなるため、メッキ金属の量が多くなって高価となり、経済的に好ましくない。また、５００μｍを超えると母材に混合しにくくなり、硬化物の表面が凸凹となって、好ましくない。
【００３１】
基材粉体の比重は３．５以下が好ましく、特に０．５〜３．５、さらに０．６〜３．０が好ましい。比重が０．５未満では、粒子の壁が薄くなるため機械的に破壊されやすくなる場合があり、３．５を超えると金属を被覆した場合の比重がポリシロキサンよりも高くなり、粘着剤組成物とした場合、経時で導電粉体が沈降分離しやすくなる場合がある。
【００３２】
無機粉体としては、金属粉末、金属又は非金属の酸化物、アルミノ珪酸塩を含む金属珪酸塩、金属炭化物、金属窒化物、金属酸塩、金属ハロゲン化物又はカーボン等が挙げられ、例えばシリカ、アルミナ、ケイ酸アルミナ、タルク、マイカ、シラスバルーン、グラファイト、ガラスファイバー、シリコンファイバー、カーボンファイバー、アスベスト、チタン酸カリウムウィスカー、亜鉛華、窒化アルミ、酸化マグネシウム、窒化ホウ素等が挙げられる。
【００３３】
有機樹脂粉体としては、フェノール樹脂、ポリエステル樹脂、エポキシ樹脂、ポリアミド樹脂、ポリイミド樹脂、アクリルエステル樹脂、アクリルニトリル樹脂、ウレタン樹脂、ポリアセタール樹脂、アルキッド樹脂、メラミン樹脂、シリコーン樹脂、フッ素樹脂、ポリエチレン樹脂、ポリプロピレン樹脂、ポリブテン樹脂、ポリスチレン樹脂、ポリ塩化ビニル樹脂、ポリジアリールフタレート樹脂、ポリキシレン樹脂、ポリビニルアルコール、ポリカーボネートのような絶縁性樹脂粉体、ポリアニリン樹脂、ポリアセチレン樹脂、ポリチオフェン樹脂、ポリピロール樹脂のような低い導電性樹脂粉体等が挙げられ、必要に応じて熱処理を行い、炭素にしてもよい。
【００３４】
特に高度な信頼性を要求される電子材料に使用するには、イオン性の金属を含まず、耐熱的にも安定な無機粉体が好ましく、特にケイ素系高分子化合物と相性のよい、シリカであることが好ましい。特に比表面積を低くするためには、表面に繋がる空洞を内部に持たないものが好ましく、溶融石英粉が好適に用いうる。
【００３５】
また、オルガノポリシロキサンに分散させたとき比重差により沈降しない低比重導電性粉体の点からは、中空粒子が好ましく、無機中空粉体又は耐熱性のある有機中空粉体等が利用できる。ガラス中空粉体としては、Ｃｅｌ−ｓｔａｒ（東海工業製）、スコッチライト（住友３Ｍ製）、中空ガラスビーズ（東芝バロティーニ製）の名称で市販されており、アルミノシリケートからなる中空粉体は、Ｅ−Ｓｐｈｅｒｅｓ（秩父小野田製）、Ｆｉｌｌｉｔｅ（日本フィライト製）、シラスバルーン（丸中白土（株）製）等が挙げられる。耐熱性のある有機中空粉体としては、フェノール樹脂製のものが、Ｐｈｅｎｏｓｅｔ（巴工業製）として市販されている（以上商品名）。
【００３６】
導電性粉体は、この基材粉体の表面に還元作用を有するケイ素系高分子層が形成され、ケイ素系高分子層の表面上をメッキによる金属で被覆されたものである。好ましくは、その後、ケイ素系高分子層の一部又は全部をセラミック化することによって得られた層である。基材粉体の表面に還元作用を有するケイ素系高分子層を形成することにより、基材粉体と金属の界面の接着安定性が向上する。基材粉体の表面に還元作用を有するケイ素系高分子層を形成する方法としては、基材粉体を還元性を有するケイ素系高分子で処理して、基材粉体の表面に還元性ケイ素系高分子の層を形成する方法が挙げられる。
【００３７】
還元作用を持つケイ素系高分子としては、Ｓｉ−Ｓｉ結合又はＳｉ−Ｈ結合を有するケイ素系高分子が挙げられ、このようなケイ素系高分子としては、ポリシラン、ポリカルボシラン、ポリシロキサン、ポリシラザン等が挙げられ、中でもポリシラン、Ｓｉ原子に直接結合した水素原子を有するポリシロキサンが好適に用いられ、特に下記一般式（３）で表わされるポリシランが好適に用いられる。
【００３８】
（Ｒ２ｂＲ３ｃＸｄＳｉ）ｅ　　　　　　　　　　（３）
（式中、Ｒ２、Ｒ３は水素原子又は置換もしくは非置換の一価炭化水素基、Ｘは、Ｒ２と同様の基、アルコキシ基、ハロゲン原子、酸素原子、又は窒素原子を示し、Ｒ２、Ｒ３は同一であっても異なっていてもよい。ｂ、ｃ、及びｄは、０．１≦ｂ≦２、０≦ｃ≦１、０≦ｄ≦０．５、１≦ｂ＋ｃ＋ｄ≦２．５を満足する数であり、ｅは、４≦ｅ≦１００，０００を満足する整数である。）
【００３９】
Ｒ２、Ｒ３は水素原子又は置換もしくは非置換の一価炭化水素基であり、一価炭化水素基としては、炭素数１〜１２、好ましくは１〜６の脂肪族又は脂環式炭化水素基、炭素数６〜１４、好ましくは６〜１０の芳香族炭化水素基等が挙げられる。脂肪族又は脂環式炭化水素基としては、メチル基、エチル基、プロピル基、ブチル基、ペンチル基、ヘキシル基、シクロペンチル基、シクロヘキシル基等が挙げられる。芳香族炭化水素基としては、フェニル基、トリル基、キシリル基、ナフチル基、ベンジル基等が挙げられる。なお、これらの水素原子の一部又は全部をハロゲン原子、アルコキシ基、アミノ基、アミノアルキル基等で置換したもの、例えばモノフルオロメチル基、トリフルオロメチル基、ｍ−ジメチルアミノフェニル基等が挙げられる。
【００４０】
Ｘは、Ｒ２と同様の基、アルコキシ基、ハロゲン原子、酸素原子、又は窒素原子であり、アルコキシ基としては、特に炭素数１〜４のメトキシ基、エトキシ基、イソプロポキシ基等が挙げられ、ハロゲン原子としては、フッ素原子、塩素原子、臭素原子等が挙げられる。Ｘとしては、特に、メトキシ基、エトキシ基が好ましい。
【００４１】
ｂは０．１≦ｂ≦２、好ましくは０．５≦ｂ≦１であり、ｃは０≦ｃ≦１、好ましくは０．５≦ｃ≦１であり、ｄは０≦ｄ≦０．５、好ましくは０≦ｄ≦０．２であり、かつ１≦ｂ＋ｃ＋ｄ≦２．５、特に１．５≦ｂ＋ｃ＋ｄ≦２を満足する数であり、ｅは４≦ｅ≦１００，０００、好ましくは１０≦ｅ≦１０，０００の範囲の整数である。
【００４２】
また、下記一般式（４）で表わされるポリシロキサンも好適に用いられる。
（Ｒ４ｆＲ５ｇＨｈＳｉＯｉ）ｊ　　　　　　　（４）
（式中、Ｒ４、Ｒ５は水素原子又は置換もしくは非置換の一価炭化水素基、アルコキシ基又はハロゲン原子を示し、Ｒ４、Ｒ５は同一であっても異なっていてもよい。ｆは、０．１≦ｆ≦２、ｇは、０≦ｇ≦１、ｈは、０．０１≦ｈ≦１、ｉは、０．５≦ｉ≦１．９５であり、かつ、２≦ｆ＋ｇ＋ｈ＋ｉ≦３．５を満足する数、ｊは２≦ｊ≦１００，０００を満足する整数である。）
【００４３】
Ｒ４、Ｒ５は、水素原子又は置換もしくは非置換の一価炭化水素基、アルコキシ基又はハロゲン原子であり、一価炭化水素基としては、炭素数１〜１２、好ましくは１〜６の脂肪族又は脂環式炭化水素基、炭素数６〜１４、好ましくは６〜１０の芳香族炭化水素基等が挙げられる。脂肪族又は脂環式炭化水素基としては、メチル基、エチル基、プロピル基、ブチル基、ペンチル基、ヘキシル基、シクロペンチル基、シクロヘキシル基等が挙げられる。芳香族炭化水素基としては、フェニル基、トリル基、キシリル基、ナフチル基、ベンジル基等が挙げられる。なおこれらの水素原子の一部又は全部をハロゲン原子、アルコキシ基、アミノ基、アミノアルキル基等で置換したもの、例えばモノフルオロメチル基、トリフルオロメチル基、ｍ−ジメチルアミノフェニル基等が挙げられる。アルコキシ基としてはメトキシ基、エトキシ基、イソプロポキシ基等の炭素数１〜４のもの、ハロゲン原子としては、塩素原子、臭素原子等が挙げられ、通常メトキシ基、エトキシ基が用いられる。
【００４４】
ｆは０．１≦ｆ≦２、好ましくは０．５≦ｆ≦１であり、ｇは０≦ｇ≦１、好ましくは０．５≦ｇ≦１であり、ｈは０．０１≦ｈ≦１、好ましくは０．１≦ｈ≦１、であり、ｉは０．５≦ｉ≦１．９５、好ましくは１≦ｉ≦１．５であり、かつ、２≦ｆ＋ｇ＋ｈ＋ｉ≦３．５、好ましくは２≦ｆ＋ｇ＋ｈ＋ｉ≦３．２を満足する数である。ｊは２≦ｊ≦１００，０００、好ましくは１０≦ｊ≦１０，０００の範囲の整数である。
【００４５】
ケイ素系高分子層の厚さは、０．０００１〜１．０μｍが好ましく、特に０．００１〜０．５μｍが好ましい。厚さが０．０００１μｍ未満だと密着性に優れたメッキが良好に行われない場合があり、１．０μｍを超えると高価となる割には特性の向上が見られない場合がある。
【００４６】
被覆する金属としては、例えば、ニッケル、銅、銀、コバルト、タングステン、鉄、亜鉛、金、白金、パラジウム等の金属を含んでなるものが好適に用いられる。この単独の金属の他、合金、例えばＮｉ−Ｃｏ、Ｎｉ−Ｗ、Ｎｉ−Ｆｅ、Ｃｏ−Ｗ、Ｃｏ−Ｆｅ、Ｎｉ−Ｃｕ、Ｎｉ−Ｐ、Ａｕ−Ｐｄ、Ａｕ−Ｐｔ、Ｐｄ−Ｐｔ等から構成させることができる。かかる合金被膜を形成させるには所望に応じた複数の金属塩を使用したメッキ液を用いればよい。
【００４７】
（Ｃ）成分の導電性粉体は、基材粉体の表面にケイ素系高分子層が形成され、ケイ素系高分子層の表面上を金属で被覆してなる金属層が形成された導電性粉体であるが、この場合、金属層は、第一金属層及び第二金属層が順次形成されていることが好ましく、特に最外表面にあたる第二金属層が貴金属層であることが好ましい。
【００４８】
具体的には、第一金属層がニッケル、銅、銀、コバルトからなる群から選ばれる金属よりなり、第二金属層が銀、金、パラジウム、白金からなる群から選ばれる金属よりなる導電性粉体であることが好ましい。特に、第一金属層がニッケル、第二金属層が金であり、基材粉体−ケイ素系高分子層−ニッケル層−金層という４層構造を持つ金属被覆粉体が好ましい。これは、粉体の最表面となる第二金属層は、貴金属の中でも高い導電率を持ち、高温、多湿雰囲気下に長時間置かれても酸化や硫化により抵抗率が上がることのない金が好ましく、第一金属層は、低価格、耐食性、適度な硬度があり、第二金属層の下地層として安定に保持する層となるニッケルが好ましいからである。
【００４９】
金属層の厚さは、０．０１〜１０．０μｍ、好ましくは０．１〜２．０μｍである。０．０１μｍ未満だと、粉体を完全に被いかつ十分な硬度や耐食性が得られにくくなる場合があり、一方１０．０μｍを超えると金属の量が多くなり、高価となりかつ比重が高くなるため、経済的に好ましくない。この場合、第一金属層の厚さは０．１〜１．９μｍ、第二金属層の厚さは０．０１〜１．０μｍが好ましい。また、（Ｃ）成分は、ケイ素系高分子層が部分的又は全部がセラミック化された層であることが好ましい。
【００５０】
（Ｃ）成分の導電性粉体は、下記工程により得ることができる。
基材粉体をトルエン、キシレン等の芳香族系炭化水素溶媒中にて還元性ケイ素系高分子化合物で処理し、粉体表面に該還元性ケイ素系高分子化合物の層を形成させ（第一工程）、得られた粉体を凝集のない状態で分散させ、次いでこの粉体を塩化パラジウムのような標準酸化還元電位０．５４Ｖ以上の金属からなる金属塩で処理し、還元性ケイ素系高分子層上に金属コロイドを析出させて、金属コロイド被覆粉体を得（第二工程）、その後無電解メッキ液で処理して、上記粉体の表面に第一の金属層を析出させ、必要により無電解メッキ液、電気メッキ液で処理して第二の金属層を析出させる（第三工程）ことで導電性粉体を製造する。さらに、得られた導電性粉体を２００℃以上の温度で熱処理して、還元性ケイ素系高分子化合物の一部又は全部をセラミック化することが好ましい。
【００５１】
第三工程を具体的に説明すると、第二工程後、金属コロイド被覆粉体を無電解メッキ処理し、第一の金属層を形成する。無電解メッキ液は、必須成分であるメッキ金属塩液と還元剤液と任意成分である錯化剤、ｐＨ調整剤、界面活性剤等を含有する。
【００５２】
メッキ金属塩液は、上記被覆金属として挙げられた金属の塩が含まれる。還元剤液としては、次亜リン酸ナトリウム、ホルマリン、ヒドラジン、水素化ホウ素ナトリウム等が挙げられ、ｐＨ調整剤としては酢酸ナトリウム等が挙げられ、錯化剤としてはフェニレンジアミンや酒石酸ナトリウムカリウム等が挙げられる。
【００５３】
メッキ金属塩液と還元剤液の配合割合は、それらの組み合わせにより異なるため一様ではないが、還元剤は、酸化等による無効分解で消費されるため金属塩より過剰に用いられ、通常は金属塩の１．１〜５倍モルの還元剤が使用される。通常は無電解メッキ液として市販されており、安価に入手することができる。
【００５４】
メッキ温度は、通常１５〜１００℃であるが、浴中の金属イオン拡散速度が速くメッキ金属のつきまわりが良く、かつ浴成分の揮発による減少、溶媒の減少等が比較的少ない４０〜９５℃が好ましく、特に６５〜８５℃が好ましい。４０℃より低いとメッキ反応の進行が非常に遅く、実用的でない場合があり、９５℃より高いと溶媒に水を用いていることから溶媒の蒸発が激しく、浴管理が難しくなる場合がある。
【００５５】
このように第一の金属層を形成した後、この金属層が酸化されないうちにすぐに耐酸化性の貴金属からなる第二の金属層を形成させることが好ましい。かかる貴金属層を形成させるために用いる無電解メッキ液は、上記の方法により調製したものを用いればよいが、その際に使用する金属としては、例えば、金、白金、パラジウム、銀等の単独の金属の他、合金、例えばＡｕ−Ｐｄ、Ａｕ−Ｐｔ、Ｐｄ−Ｐｔ等が挙げられる。この中で、金が安定性の面から、また銀が価格の面から最も好ましい。
【００５６】
第一の金属層を形成させた粉体に対する第二の金属層の表面被膜を形成する方法としては、無電解メッキ、電気メッキ、置換メッキのいずれの方法でもよいが、無電解メッキの場合は、上記の第三工程と同様の方法で行うことができる。
【００５７】
これらの工程終了後に、不要な金属塩、還元剤、錯化剤、界面活性剤等を除くため、十分な洗浄を行うとよい。
【００５８】
最後に、得られた金属被覆粉体を、アルゴン、ヘリウム、窒素等の不活性気体、又は水素、アルゴン−水素、アンモニア等の還元性気体の存在下に１５０℃以上の温度で熱処理することが好ましい。不活性気体又は還元性気体処理条件は、通常２００〜９００℃、処理時間は１分〜２４時間が好適に用いうる。より好ましくは、２００〜５００℃で処理時間は３０分〜４時間である。これにより、粉体と金属層間にある還元性ケイ素系高分子の一部又は全部は、セラミックに変化し、より高い耐熱性と絶縁性と密着性を持つことになる。このときの雰囲気を水素のような還元系で行なうことにより、金属中の酸化物を減少させ、ケイ素系高分子を安定な構造に変えることで、粉体と金属が強固に結合し、高い導電性を安定的に示す粉体を得ることができる。
【００５９】
（Ｃ）成分の導電性粉体の配合量は、（Ａ）成分と（Ｂ）成分の合計量１００重量部に対して３〜３００重量部、特に５〜２００重量部の範囲とすることが好ましい。
【００６０】
（Ｄ）成分は、（Ａ）成分を硬化し得る量の架橋剤である。架橋剤としては、オルガノハイドロジェンポリシロキサンと白金系触媒、又は有機過酸化物が好ましい。
【００６１】
オルガノハイドロジェンポリシロキサンと白金系触媒は架橋剤として機能するもので、ケイ素原子に結合している水素原子が（Ａ）成分のオルガノポリシロキサン中のアルケニル基とヒドロシリル化反応して架橋する。オルガノハイドロジェンポリシロキサンとしては、
１分子中にケイ素原子に直接結合している水素原子を少なくとも２個含有するものが好ましく、下記平均組成式（５）
Ｒ６ＳＨｔＳｉＯ（４−ｓ−ｔ）／２　　　　　　　（５）
（式中、Ｒ６はＲと同様の基で、好ましくは脂肪族不飽和結合を有さないものである。ｓ、ｔは０≦ｓ＜３、０＜ｔ＜３、０＜ｓ＋ｔ＜３の数である。）
で表されるものが好ましく、特に、下記一般式で示されるものが挙げられる。尚、下記式中Ｍｅはメチル基を示す。
【００６２】
【化１】
2004091750.tif 000002
（式中、ｋ、ｍ、ｎ、ｐ、ｑ及びｒは２以上の整数、ｏは３以上の整数を示す。）
【００６３】
また、Ｍｅ２ＨＳｉＯ１／２単位及び／又はＭｅＨＳｉＯ２／２単位を含み、さらにＭｅ３ＳｉＯ１／２単位、Ｍｅ２ＳｉＯ２／２単位、（Ｃ６Ｈ５）２ＳｉＯ２／２単位、ＭｅＳｉＯ３／２単位、（Ｃ６Ｈ５）ＳｉＯ３／２単位及びＳｉＯ４／２単位から選ばれる少なくとも１種の単位を有するハイドロジェンポリシロキサンを使用することができる。
【００６４】
これらの１種又は２種以上を選んで配合することができるが、その配合量はケイ素原子に直接結合した水素原子の全原子数（モル数）（Ｈ）と（Ａ）成分のオルガノポリシロキサン中の全アルケニル基のモル数（Ｖｉ）の比（Ｈ）／（Ｖｉ）が０．１〜１５、特に１〜１０の範囲になるように配合することが好ましい。この比が０．１未満だと架橋密度が低くなって凝集力も低くなり、加熱すると（Ａ）成分のクラッキングにより粘着剤が発泡する場合があり、一方１５を超えるとタック及び粘着力が低くなると共に水素ガスによる発泡が生じ易くなる場合がある。
【００６５】
白金系触媒はヒドロシリル化反応を促進する触媒で、金属白金でも白金化合物でもよい、具体的には塩化白金酸、塩化白金酸とオレフィンとの錯体、塩化白金酸とビニルシロキサンとの錯体等が例示されるが、その添加量は（Ａ）〜（Ｃ）成分の合計量に対して１〜５，０００ｐｐｍ、特に５〜２，０００ｐｐｍが好ましい。配合量が１ｐｐｍ未満だと架橋密度が低く凝集力が低下する場合があり、５，０００ｐｐｍを超えるとタック及び粘着力が低くなると共に可使時間が短くなる場合があり、経済的にも不利になる。さらに、可使時間を長くする目的で、各種のエチニル化合物、アミン化合物、リン化合物等を付加反応（ヒドロシリル化反応）の抑制剤として配合することができる。
【００６６】
有機過酸化物としては、過酸化ベンゾイル、過酸化クミル、過酸化ｔ−ブチルクミル、過酸化ｔ−ブチル、過酸化２，４−ジクロロベンゾイル、過酸化ｔ−ブチルイソブチレート、過酸化ｔ−ブチルベンゾエート、過酸化ｔ−ブチル−２−エチルヘキサレート、２，２−ビス過酸化ｔ−ブチルオクタン、１，１−ビス過酸化ｔ−ブチルシクロヘキサン、２，５−ジメチル−２，５−ジ過酸化ベンゾイルヘキサン等が挙げられる。（Ｄ）成分の架橋剤は、これらの１種又は２種以上を選んで配合するが、その配合量は（Ａ）〜（Ｃ）成分の合計量に対し、０．５〜５重量％、特に１〜３重量％とすることが好ましく、配合量が０．５重量％未満だと架橋密度が低く凝集力が低下する場合があり、５重量％を超えるとタック及び粘着力が低くなると共に過酸化物の分解残渣が残存しやすくなる場合がある。
【００６７】
なお、本発明の組成物には上述の成分の他に、本発明の目的を損なわない範囲で、その他の成分として分散剤、難燃剤、耐熱性向上剤、着色剤等を必要に応じて添加することができる。
【００６８】
本発明の粘着剤組成物は、まず（Ａ）成分と（Ｂ）成分とを２５〜１５０℃で１〜４８時間混合・反応させる。この際アルカリ縮合触媒、希釈溶剤を用いてもよい。また、（Ａ）、（Ｂ）成分は、単純に混合しただけでもよい。次いで得られた反応物又は混合物に（Ｃ）、（Ｄ）成分を混合して得ることができる。
【００６９】
本発明の粘着剤組成物は、無溶剤下、又は塗工性改良や膜厚制御を目的として溶剤で希釈して用いることができる。溶剤としては、トルエン、キシレン、エチルベンゼン、ヘキサン、ヘプタン、オクタン、ヘキサメチルジシロキサン、オクタメチルシクロテトラシロキサン、酢酸エチル、メチルエチルケトン等が挙げられる。
【００７０】
このようにして得られた粘着剤組成物を、種々の基材の片面又は両面に塗布し硬化させて粘着層を形成させることにより、優れた接着特性が得られる。基材としては、シリコーンゴムシート、ポリエステル、ポリテトラフルオロエチレン、ポリイミド、ポリアミド、ポリエーテルエーテルケトン、ポリフェニレンスルフィド等のプラスチックフィルム、和紙、合成紙等の紙、布、グラスウール、金属箔等種々の材質の材料が使用できる。
【００７１】
硬化条件は、（Ｄ）成分の架橋剤がオルガノハイドロジェンポリシロキサン及び白金系触媒の場合は、１００〜１３０℃で１〜３分間、有機過酸化物の場合は、１３０〜２００℃で１〜１５分間が一般的に用いられる。
【００７２】
本発明の導電性シリコーン粘着剤組成物によれば、シリコーンゴム等に対する良好な接着性を有し、かつシリコーンゴムを使用する温度領域で安定な導電性と粘着性を有する硬化物となる導電性シリコーン粘着剤組成物を得ることができる。特に本発明においては、低比重、高耐熱性、高導電性の金属被覆粉体を導電性粉体として用いていることで高安定性となるため、高信頼性の電子材料用途に使用できる。特に、導電性シリコーンゴムコネクタの固定に使用できる耐熱性粘着テープや面状発熱体との電気接続、電気・電子機器のデジタル装置から輻射する不要な漏洩電磁波のシールド用、面発熱体等の用途に好適である。
【００７３】
【実施例】
以下、合成例、実施例及び比較例を示し、本発明を具体的に説明するが、本発明は下記の実施例に制限されるものではない。なお、下記の例において部は重量部を示し、粘度は２５℃における値、Ｍｅはメチル基である。
【００７４】
［合成例１］
ケイ素系化合物（ポリシラン）の合成
フェニルハイドロジェンポリシラン（以下ＰＰＨＳと略記する）を、以下の方法により製造した。
アルゴン置換したフラスコ内にビス（シクロペンタジエニル）ジクロロジルコニウムのＴＨＦ溶液にメチルリチウムのジエチルエーテル溶液を添加し、３０分室温で反応させた後、溶剤を減圧にて留去することで、系内で触媒を調製した。これに、フェニルトリヒドロシランを触媒の１０，０００倍モル添加し、１００〜１５０℃で３時間、次いで２００℃で８時間加熱撹拌を行った。得られた生成物をトルエンに溶解させ、塩酸水洗を行うことで、触媒を失活除去した。このトルエン溶液に硫酸マグネシウムを加え、水分を除去し、濾過した。これにより、ほぼ定量的に重量平均分子量１，２００、ガラス転移点６５℃のＰＰＨＳを得た。
【００７５】
［合成例２］
中空粉体のケイ素系化合物処理（第一工程）
中空粉体としては、球状の中空ガラス粉セルスターＰＺ−６０００（東海工業（株）製：平均粒径４０μｍ：真比重０．７５，商品名）を用いた。破砕して破片となったり中空になっていない粒子を沈殿させて除いてから用いた。
【００７６】
ＰＰＨＳ０．５ｇをトルエン２００ｇに溶解させ、この溶液を中空粉体１００ｇに加え、１時間撹拌した。ロータリーエバポレーターにて、６０℃の温度、４５ｍｍＨｇの圧力で、トルエンを留去させ、乾燥させた。このポリシラン処理粉体は疎水化されているので、界面活性剤として、サーフィノール５０４（日信化学工業（株）製界面活性剤，商品名）の０．５％水溶液５０ｇに、このＰＰＨＳ処理粉体１００ｇを撹拌しながら投入し、水に分散させ、ＰＰＨＳ処理粉体の水分散体を得た。
【００７７】
パラジウムコロイド析出粉体の製造（第二工程）
ＰＰＨＳ処理粉体の水分散体１５０ｇに対して、１％ＰｄＣｌ２水溶液を７０ｇ（塩化パラジウムとして０．７ｇ、パラジウムとして０．４ｇ）添加して、３０分撹拌後、ろ過し、水洗した。これらの処理により、粉体表面がパラジウムコロイドが付着した黒灰色に着色したパラジウムコロイド析出粉体が得られた。
【００７８】
ニッケルメッキ化（第三工程）
得られたパラジウムコロイド析出粉体をろ過により単離し、水洗後直ちにメッキ化を行った。ニッケルメッキ用還元液として、イオン交換水で希釈した次亜リン酸ナトリウム２．０Ｍ、酢酸ナトリウム１．０Ｍ、グリシン０．５Ｍの混合溶液１００ｇを用いた。
【００７９】
パラジウムコロイド析出粉体を、ＫＳ−５３８（信越化学工業（株）製：消泡剤，商品名）０．５ｇと共にニッケルメッキ還元液中に分散させた。撹拌しながら液温を室温から６５℃に上げた。イオン交換水で希釈した水酸化ナトリウム２．０Ｍを空気ガスにより同伴させながら滴下し、同時にイオン交換水で希釈した硫酸ニッケル１．０Ｍを窒素ガスにより同伴させながら、還元液中に滴下した。すると、細かい発泡とともに粉体が黒色となり、粉体表面に金属ニッケルが析出し、全面に金属ニッケルが析出した粉体が得られた（Ｎｉ−粉体と略記する）。
【００８０】
銀メッキ化
得られたＮｉ−粉体を、銀メッキ液Ｓ−７００（高純度化学研究所製，商品名）１００ｇ中に分散させた。撹拌しながら液温を室温から７０℃に上げると、細かい発泡とともに粉体が銀色となり、粉体表面に銀が析出した粉体が得られ、このメッキ溶液中に浮遊している粉体を、濾過、水洗、乾燥（５０℃で３０分）した後、水素で置換された電気炉にて２００℃で１時間焼成し、粉体を得た（Ａｇ−Ｎｉ粉体と略す）。
【００８１】
得られたＡｇ−Ｎｉ粉体は、実体顕微鏡観察により、粉体全表面が銀により覆われた粉体であることが分かった。この粉体は、顕微鏡により観察した外観は球状銀色、比重は１．１であった。金属の含有量は、銀１０重量％、ニッケル３０重量％であった。
【００８２】
Ａｇ−Ｎｉ粉体の導電性粉体の抵抗率は、４端子を持つ円筒状のセルに粉体を充填し、両末端の面積０．２ｃｍ２の端子からＳＭＵ−２５７（ケースレ社製電流源）より１〜１０ｍＡの電流を流し、円筒の中央部に０．２ｃｍ離して設置した端子から、２０００型ケースレ社製ナノボルトメーターで電圧降下を測定することで求めた。抵抗率は、３．５ｍΩ・ｃｍであった。
【００８３】
［合成例３］
銀メッキシリカ粉体の製造
中空粉体の代わりに球状シリカ粉体ＵＳ−１０（三菱レーヨン製：平均粒径１０μｍ：真比重２．２，商品名）を分級により粒径を揃えたものを用いた。そのほかは合成例２と同様に操作したところ、速やかにメッキ反応が進行し、良好にメッキされた粉体を得た。
【００８４】
この粉体は、外観は球状銀色、比重は２．９であった。金属の含有量は、銀１２重量％、ニッケル２０重量％で、抵抗率は、１．２ｍΩ・ｃｍであった。
【００８５】
［合成例４］
金メッキシリカ粉体の製造
銀メッキの代わりに金メッキ液として、金メッキ液Ｋ−２４Ｎ（高純度化学研究所製，商品名）１００ｇを希釈せず用いた。そのほかは合成例３と同様に操作した。全面に金属ニッケルが析出した粉体を、金メッキ液中に分散させた。撹拌しながら液温を室温から９５℃に上げると、細かい発泡とともに粉体が金色となり、粉体表面に金が析出した粉体を得た。
この粉体は、顕微鏡により観察した外観は黄色、比重は３．１であった。金属の含有量は、金４重量％、ニッケル３５重量％で抵抗率は、３．０ｍΩ・ｃｍであった。
【００８６】
［実施例、比較例］
下記の（１）〜（４）を用いて粘着剤組成物を調製した。
（１）両末端ジメチルビニルシロキシ基封鎖ジメチルシロキシ−ビニルメチルシロキシポリシロキサン共重合体（ビニル基含有量０．０５モル％、相対粘度２．８）（以下シリコーン生ゴムと略記する）。
（２）Ｍｅ３ＳｉＯ１／２単位とＳｉＯ４／２単位とからなり、そのモル比が０．８５であり、重量平均分子量が６，０００であるメチルポリシロキサン共重合体（以下ＭＱレジンと略記する）。
（３）導電性粉体は、銀メッキ中空ガラス粉体（合成例２）、銀メッキシリカ粉体（合成例３）、金メッキシリカ粉体（合成例４）、銀粉３０５０ＨＤ（三井金属鉱業（株）製：比重１０．５，商品名）、銀メッキガラス粉（東芝タンガロイ社製：比重２．７）を用いた。
（４）架橋剤は、（４−１）分子鎖両末端トリメチルシロキシ基封鎖メチルハイドロジェンポリシロキサン（Ｓｉ−Ｈ結合水素原子含有量＝１．５重量％：平均組成式Ｍｅ３ＳｉＯ（ＭｅＨＳｉＯ）３８ＳｉＭｅ３：粘度３０センチポイズ）（以下Ｈシロキサンと略記する。）、（４−２）エチニルシクロヘキサノール（以下制御剤と略記する。）、（４−３）Ｃａｔ−ＰＬ−５０Ｔ（信越化学工業（株）製：塩化白金酸のジビニルテトラメチルジシロキサン錯体のトルエン溶液，商品名）（以下白金触媒と略記する。）、（４−４）Ｃ−１（信越化学工業（株）製：ベンゾイルパーオキサイド５０％含有ポリシロキサン，商品名）（以下、有機過酸化物と略記する。）を用いた。
【００８７】
［実施例１］
シリコーン生ゴム３５部に、ＭＱレジンの６０％トルエン溶液７２部（ポリシロキサンの純分として４３部）、及びトルエン３８部の混合物を１１０℃で６時間加熱撹拌した後、冷却して粘稠溶液を得た。
この溶液１４５部に対し、合成例４で得られた金メッキシリカ粉体２０部を混合した。さらに、（４−１）Ｈシロキサン１．５部、（４−２）制御剤０．５部及び（４−３）白金触媒０．３部を混合して、不揮発分６０％の導電性シリコーン粘着剤組成物を得た。
【００８８】
得られた導電性シリコーン粘着剤組成物を厚み１８μｍ、幅２５ｍｍの銅箔基材に乾燥膜厚が４０μｍになるように塗工した後、１２０℃で１分間加熱して硬化させ銅箔の粘着テープを作製した。以下の方法により、導電性シリコーン粘着剤組成物及びこの粘着テープを用いて、導電粘着剤としての加工性、粘着性、導電性を測定し、導電粘着剤としての特性評価を行った。結果を表１に示す。
【００８９】
［実施例２］
実施例１と同じ条件で、Ｈシロキサン、制御剤及び白金触媒の代わりに（４−４）有機過酸化物２．０部（ベンゾイルパーオキサイド１００％換算で１．０部）を混合して、不揮発分６０％の導電性シリコーン粘着剤組成物を得た。
得られた導電性シリコーン粘着剤組成物を厚み１８μｍ、幅２５ｍｍの銅箔基材に乾燥膜厚が４０μｍになるように塗工した後、１６５℃で５分間加熱で硬化させ銅箔の粘着テープを作製し、実施例１と同様の評価を行なった。結果を表１に示す。
【００９０】
［実施例３〜６、比較例１〜３］
表１の組成の導電性シリコーン粘着剤組成物及び粘着テープを、表１に記載の硬化条件とする他は、実施例１と同様の条件で作製し、実施例１と同様の評価を行なった。結果を表１に示す。
【００９１】
加工性（塗工性）
アプリケータを用いて塗工した場合の、製造直後及び１週間後の外観、分散の状態と製膜性について、下記評価基準に基づき４段階で評価した。
◎：完全分散しており良好
○：分散し、沈殿物があるが良好
△：沈殿物と上部分離がありやや不良
×：完全分離しており不良
導電性（抵抗率）
導電性シリコーン粘着剤組成物溶液を、厚み１８μｍ、幅２５ｍｍの銅箔基材に硬化後の厚みが４０μｍとなるようにアプリケータを用いて塗工したのち、加熱硬化させ粘着テープを作製した。この粘着テープの粘着面に１辺１０ｍｍ×１０ｍｍの金メッキ銅板電極の底面を貼りつけた。この電極と銅箔基材の背面（粘着剤を塗工しない面）との電気抵抗を４端子法で、−１０〜１０ｍＡの電流を流したときの電圧を測定することで、抵抗値を測定した。この値から、電極の面積１ｃｍ２、電極間距離４０μｍとして、抵抗率を算出した。
導電性（ゴムコンタクト抵抗値）
導電性シリコーン粘着剤組成物溶液を、厚み２ｍｍのコネクト用導電性シリコーンゴムシート基材Ｘ−３０−３３２３Ａに硬化後の厚みが４０μｍとなるようにロッドコータを用いて塗工したのち硬化させ、粘着性シリコーンゴムシートを作製した。この粘着性シリコーンゴムシートの粘着面に１辺１０ｍｍ×１０ｍｍの金メッキ銅板電極の底面を貼りつけた。この電極とゴムの背面（粘着剤を塗工しない面）との電気抵抗値を測定した。また、この粘着性シリコーンゴムシートの調製直後（初期）、２００℃で保持した２４時間後、１００時間後、２００時間後のゴムの抵抗値を測定した。なお、導電性シリコーン粘着剤組成物を塗布しない導電性シリコーンゴムシート基材Ｘ−３０−３３２３Ａのゴムの抵抗値は１．５ｍΩで、２００℃で保持した２００時間後でも変化しなかった。
粘着性（粘着力及び保持力）
導電性評価と同様の方法で粘着テープを作製し、この粘着テープをシリコーゴムシートに貼りつけ、ゴム層で被覆された重さ２ｋｇのローラーを１往復させることにより圧着した。室温で約２０時間放置したのち、引っ張り試験機を用いて３００ｍｍ／分の速度、１８０゜の角度でテープをシリコーンゴムシートから引き剥がすのに要する力（Ｎ／２５ｍｍ）を測定した。
また、この粘着テープをステンレス板の端部に粘着面積が２５×２５ｍｍとなるように貼りつけ、ステンレス板を垂直に支持し粘着テープの下端に重さ１ｋｇの荷重をかけ、２５０℃で１時間放置した後のずれ距離を読みとり、顕微鏡で測定した。
【００９２】
【表１】
2004091750.tif 000003
シリコーン生ゴム：両末端ジメチルビニルシロキシ基封鎖ジメチルシロキシ−ビニルメチルシロキシポリシロキサン共重合体（ビニル基含有量０．０５モル％、相対粘度２．８）
ＭＱレジン：Ｍｅ３ＳｉＯ１／２単位とＳｉＯ４／２単位とからなり、そのモル比が０．８５であるメチルポリシロキサン共重合体
金メッキシリカ粉体：（合成例４）
銀メッキシリカ粉体：（合成例３）
銀メッキ中空ガラス粉体：（合成例２）
銀粉：３０５０ＨＤ（三井金属鉱業（株）製：比重１０．５）
銀メッキガラス粉：（東芝タンガロイ社製：比重２．７）
Ｈシロキサン：分子鎖両末端トリメチルシロキシ基封鎖メチルハイドロジェンポリシロキサン（Ｓｉ−Ｈ結合水素原子含有量＝１．５重量％：平均組成式Ｍｅ３ＳｉＯ（ＭｅＨＳｉＯ）３８ＳｉＭｅ３：粘度３０センチポイズ
制御剤：エチニルシクロヘキサノール
白金触媒：Ｃａｔ−ＰＬ−５０Ｔ（信越化学工業（株）製：塩化白金酸のジビニルテトラメチルジシロキサン錯体のトルエン溶液，商品名）、錯体中の白金金属が５ｐｐｍとなる量
有機過酸化物：Ｃ−１（信越化学工業（株）製：ベンゾイルパーオキサイド５０％含有ポリシロキサン，商品名）
＊１：総合評価
◎：非常に良好
○：良好
△：やや不良
×：不良
【００９３】
４段階で評価した結果、実施例の導電性シリコーン粘着剤組成物は、加工性、粘着性、導電性の全てにおいて○又は◎であったが、比較例は、１つ以上の項目が×であった。
【００９４】
【発明の効果】
本発明の導電性シリコーン粘着剤組成物によれば、シリコーンゴム等に対する良好な接着性を有し、かつシリコーンゴムの使用する温度領域で安定な導電性と粘着性を有する硬化物となる導電性シリコーン粘着剤組成物を得ることができる。本発明の導電性シリコーン粘着剤組成物は、高信頼性の電子材料用途に使用できる。